(57)【要約】【課題】従来からのホログラムなどからなる偽造防止媒体では、類似の技術が用いられた偽物に対し、専門的知識を有する者であれば、比較的簡単に真贋判定を実施できるが、一般ユーザーにとっては、判別が難しいものであった。【解決手段】  可逆性示温材料を有する層を間に介して、第１の光学効果層と第２の光学効果層とを設けることにより、手のひらや呼気などによって加温するという簡便な検証方法で、明確な真贋判定を可能にするものである。【選択図】図１
2017189888.tif 000002
【特許請求の範囲】
【請求項１】
少なくとも一部に温度変化に応じて色変化を生じる可逆性示温材料層を有する偽造防止媒体であって、前記示温材料層を間に介して、少なくとも第１の光学効果層と第２の光学効果層とが設けられてなることを特徴とする偽造防止媒体。
【請求項２】
前記示温材料層が、実質的に透明なプラスチック材料中に可逆性示温材料を含有したプラスチック基材であることを特徴とする請求項１に記載の偽造防止媒体。
【請求項３】
前記第１の光学効果層が、体積ホログラム、あるいは表面に微細な凹凸構造を有する凹凸構造形成層と前記凹凸構造を有する面上に前記凹凸構造形成層とは屈折率の異なる誘電体層を積層してなる回折構造形成体のいずれか、またはそれらの組合せからなり、
前記第２の光学効果層が、墨インキ層、金属光沢を有する反射層、あるいは表面に微細な凹凸構造を有する凹凸構造形成層と前記凹凸構造を有する面上の少なくとも一部に金属薄膜層を有してなる凹凸構造形成体Ａのいずれか、または２種以上の組合せからなることを特徴とする請求項１または請求項２に記載の偽造防止媒体。
【請求項４】
前記第１の光学効果層が、表面に微細な凹凸構造を有する凹凸構造形成層と前記凹凸構造を有する面上の少なくとも一部に、規則性を有する網点状や直交格子状、または万線状に配列された金属反射層からなるパターン群を有することを特徴とする凹凸構造形成体Ｂからなり、
前記第２の光学効果層が、前記金属反射層からなるパターン群とモアレ像を形成する墨インキ層、金属光沢を有する反射層、あるいは表面に微細な凹凸構造を有する凹凸構造形成層と前記凹凸構造を有する面上の少なくとも一部に、前記第１の光学効果層に設けられた金属反射層からなるパターン群とモアレ像を形成する金属反射層を網点状や直交格子状、あるいは万線状に設けた凹凸構造形成体Ｃのいずれか、または２種以上の組合せからなることを特徴とする請求項１または請求項２に記載の偽造防止媒体。
【請求項５】
前記第１の光学効果層が、一定方向に配向された二色性色素を含む偏光子層を少なくとも有し、
前記第２の光学効果層が少なくとも液晶材料層を有し、前記液晶材料のメソゲン基が、任意のパターン状に、異なる２つ以上の配向方向に配向されてなることを特徴とする請求項１または請求項２に記載の偽造防止媒体。
【請求項６】
前記第１の光学効果層が、ワイヤグリットからなる偏光子層、あるいは表面に微細な凹凸構造を有する凹凸構造形成層と前記凹凸構造を有する面上の少なくとも一部において、前記凹凸構造に応じて、微細な万線状に金属反射層を除去してなる凹凸構造形成体Ｄのいずれかからなり、
前記第２の光学効果層が、少なくとも液晶材料層を有し、前記液晶材料のメソゲン基が、任意のパターン状に、異なる２つ以上の配向方向に配向されてなることを特徴とする請求項１または請求項２に記載の偽造防止媒体。
【請求項７】
前記液晶材料層が、二色性色素を含むことを特徴とする請求項５または請求項６に記載の偽造防止媒体。
【請求項８】
前記第１の光学効果層が、ワイヤグリットからなる偏光子層、あるいは表面に微細な凹凸構造を有する凹凸構造形成層と前記凹凸構造を有する面上の少なくとも一部において、前記凹凸構造に応じて、微細な万線状に金属反射層を除去してなる凹凸構造形成体Ｄのいずれかからなり、
前記第２の光学効果層が、前記第１の光学効果層に設けられた偏光方向と異なる方向の偏
光特性を有するワイヤグリッドを少なくとも一部に有する光学効果層、あるいは表面に凹凸構造を有する凹凸構造形成層と前記凹凸構造を有する面上の少なくとも一部において、前記凹凸構造に応じて、微細な万線状の金属反射層除去部がパターンを形成してなる凹凸構造形成体Ｅのいずれかからなることを特徴とする請求項１または請求項２に記載の偽造防止媒体。
【請求項９】
前記第１の光学効果層において、ワイヤグリッドからなる偏光子層あるいは凹凸構造形成体Ｄが、少なくとも２つ以上の偏光方向を有し、
且つ前記第２の光学効果層において、ワイヤグリッドあるいは凹凸構造形成体Ｅが、２つ以上の偏光方向を有することを特徴とすることを特徴とする請求項８に記載の偽造防止媒体。
【請求項１０】
前記可逆性示温材層が、常温では着色しており、加温することにより無色となることを特徴とする請求項１から請求項８のいずれかに記載の偽造防止媒体。
【発明の詳細な説明】
【技術分野】
【０００１】
本発明は、有価証券類などの偽造や改竄の防止や、不正を容易に発見することが求められる偽造防止媒体に関するものである。
【背景技術】
【０００２】
有価証券、証明書、ブランド品、電子機器や各種機械類の専用消耗材ないし専用交換部品、更には個人認証媒体などの分野においては、偽造ないし変造などが困難であることが望まれている。そのため、このような分野では、偽造防止効果に優れた光学構造体などを設けることがある。
【０００３】
この様な光学構造体の多くは、回折格子、ホログラムや散乱構造またはレンズアレイなどの微細構造を含んでいる。これらの微細構造は、例えば観察角度の変化に応じて、色や視覚画像の変化を生じるという効果がある。
【０００４】
このような偽造防止手段として採用される偽造防止媒体としては、例えば、基材上に剥離性を持つ剥離層、回折格子が形成された回折構造形成層、金属光沢を持つ反射層、接着層を順次積層して回折構造物を転写箔化したものがある（例えば、特許文献１参照）。
【０００５】
また、透明な回折格子として、反射層に透明金属蒸着薄膜や向き化合物の薄膜を形成する事により、反射層より下層に位置するものも、回折格子を通して目視にて観察できるようにしたものもある（例えば、特許文献２参照）。
【０００６】
更に、特許文献３では、ホログラムに対して、部分的金属反射層が設けられた成形品及びその製造方法が提案されている。
【０００７】
しかし、このようなホログラムなどの回折格子構造からなる偽造防止媒体だけでは、本物がどのようなものであるかを熟知している専門家にとっては、真贋の判別が容易であったとしても、一般のユーザーにとっては、類似の物が添付されている場合に、それが偽物であるかどうかを判定することは、困難であるといえる。
【先行技術文献】
【特許文献】
【０００８】
【特許文献１】特開昭６１−１９０３６９号公報
【特許文献２】実開平１−５９６７１号公報
【特許文献３】特開昭６２−７９４８９号公報
【発明の概要】
【発明が解決しようとする課題】
【０００９】
本発明は、上記の問題点を解決するためになされたものであり、単に偽造防止媒体を観察するだけでなく、何らかの器具を使用することなく、簡便な操作を実施するだけで、明確な変化を視認できることにより、一般ユーザーでも簡単に真贋判定することができる偽造防止媒体を提供しようとするものである。
【課題を解決するための手段】
【００１０】
本発明は、上記の目的を達成するために成されたものでる。すなわち、第１の発明は、少なくとも一部に温度変化に応じて色変化を生じる可逆性示温材料層を有する偽造防止媒体であって、前記示温材料層を間に介して、少なくとも第１の光学効果層と第２の光学効
果層とが設けられてなることを特徴とする偽造防止媒体である。
【００１１】
次に第２の発明は、前記示温材料層が、実質的に透明なプラスチック材料中に可逆性示温材料を含有したプラスチック基材であることを特徴とする請求項１に記載の偽造防止媒体である。
【００１２】
第３の発明は、前記第１の光学効果層が、体積ホログラム、あるいは表面に微細な凹凸構造を有する凹凸構造形成層と前記凹凸構造を有する面上に前記凹凸構造形成層とは屈折率の異なる誘電体層を積層してなる回折構造形成体のいずれか、またはそれらの組合せからなり、前記第２の光学効果層が、墨インキ層、金属光沢を有する反射層、あるいは表面に微細な凹凸構造を有する凹凸構造形成層と前記凹凸構造を有する面上の少なくとも一部に金属薄膜層を有してなる凹凸構造形成体Ａのいずれか、または２種以上の組合せからなることを特徴とする請求項１または請求項２に記載の偽造防止媒体である。
【００１３】
第４の発明は、前記第１の光学効果層が、表面に微細な凹凸構造を有する凹凸構造形成層と前記凹凸構造を有する面上の少なくとも一部に、規則性を有する網点状や直交格子状、または万線状に配列された金属反射層からなるパターン群を有することを特徴とする凹凸構造形成体Ｂからなり、前記第２の光学効果層が、前記金属反射層からなるパターン群とモアレ像を形成する墨インキ層、金属光沢を有する反射層、あるいは表面に微細な凹凸構造を有する凹凸構造形成層と前記凹凸構造を有する面上の少なくとも一部に、前記第１の光学効果層に設けられた金属反射層からなるパターン群とモアレ像を形成する金属反射層を網点状や直交格子状、あるいは万線状に設けた凹凸構造形成体Ｃのいずれか、または２種以上の組合せからなることを特徴とする請求項１または請求項２に記載の偽造防止媒体である。
【００１４】
第５の発明は、前記第１の光学効果層が、一定方向に配向された二色性色素を含む偏光子層を少なくとも有し、前記第２の光学効果層が少なくとも液晶材料層を有し、前記液晶材料のメソゲン基が、任意のパターン状に、異なる２つ以上の配向方向に配向されてなることを特徴とする請求項１または請求項２に記載の偽造防止媒体である。
【００１５】
第６の発明は、前記第１の光学効果層が、ワイヤグリットからなる偏光子層、あるいは表面に微細な凹凸構造を有する凹凸構造形成層と前記凹凸構造を有する面上の少なくとも一部において、前記凹凸構造に応じて、微細な万線状に金属反射層を除去してなる凹凸構造形成体Ｄのいずれかからなり、前記第２の光学効果層が、少なくとも液晶材料層を有し、前記液晶材料のメソゲン基が、任意のパターン状に、異なる２つ以上の配向方向に配向されてなることを特徴とする請求項１または請求項２に記載の偽造防止媒体である。
【００１６】
第７の発明は、前記液晶材料層が、二色性色素を含むことを特徴とする請求項５または請求項６に記載の偽造防止媒体である。
【００１７】
第８の発明は、前記第１の光学効果層が、ワイヤグリットからなる偏光子層、あるいは表面に微細な凹凸構造を有する凹凸構造形成層と前記凹凸構造を有する面上の少なくとも一部において、前記凹凸構造に応じて、微細な万線状に金属反射層を除去してなる凹凸構造形成体Ｄのいずれかからなり、前記第２の光学効果層が、前記第１の光学効果層に設けられた偏光方向と異なる方向の偏光特性を有するワイヤグリッドを少なくとも一部に有する光学効果層、あるいは表面に凹凸構造を有する凹凸構造形成層と前記凹凸構造を有する面上の少なくとも一部において、前記凹凸構造に応じて、微細な万線状の金属反射層除去部がパターンを形成してなる凹凸構造形成体Ｅのいずれかからなることを特徴とする請求項１または請求項２に記載の偽造防止媒体である。
【００１８】
第９の発明は、前記第１の光学効果層において、ワイヤグリッドからなる偏光子層あるいは凹凸構造形成体Ｄが、少なくとも２つ以上の偏光方向を有し、且つ前記第２の光学効果層において、ワイヤグリッドあるいは凹凸構造形成体Ｅが、２つ以上の偏光方向を有することを特徴とすることを特徴とする請求項８に記載の偽造防止媒体である。
【００１９】
第１０の発明は、前記可逆性示温材層が、常温では着色しており、加温することにより無色となることを特徴とする請求項１から請求項８のいずれかに記載の偽造防止媒体である。
【発明の効果】
【００２０】
本発明は、少なくとも一部に可逆性示温材料層を有する偽造防止媒体であって、この可逆性示温材料層を間に介して第１の光学効果層と第２の光学効果層とを設けることにより、前記可逆性示温材料層を手で暖めるなどの簡便な手法を用いることにより、簡便で視認しやすい真贋判定を実施することができる。
【図面の簡単な説明】
【００２１】
【図１】本発明の偽造防止媒体の例を示す断面図である。
【図２】本発明の偽造防止媒体の構成例を示す断面図である。
【図３】本発明の偽造媒体の検証例を示す平面図である。（ａ）加温前（ｂ）加温後
【図４】本発明の偽造媒体の別の構成例を示す断面図である。
【図５】本発明の第２の光学効果層の凹凸構造例を示す斜視図である。
【図６】図５の凹凸構造の光学効果を説明する概念図である。
【図７】本発明の偽造防止媒体の別の検証例を示す平面図である。（ａ）加温後反射光での観察（ｂ）加温後透過光での観察
【図８】本発明の第１の光学効果層の例を示す平面図である。
【図９】図８のＡ−Ａ切断面の例を示す断面図である。
【図１０】本発明の偽造防止媒体の別の検証例を示す平面図である。
【図１１】本発明の偽造防止媒体の別の構成例を示す断面図である。
【図１２】図１１の偽造防止媒体の検証例を示す概念図である。
【図１３】本発明の第１の光学効果層の一例を示す平面図である。
【図１４】図１３のＢ−Ｂ切断面の例を示す断面図である。
【図１５】本発明の第１の光学効果層の一例を示す平面図である。
【図１６】本発明の検証例の一例を示す平面図である。（ａ）第１の光学効果層に設けた偏光潜像（ｂ）第２の光学効果層に設けた偏光潜像（ｃ）加温後透過光での観察画像
【発明を実施するための形態】
【００２２】
以下、本発明の好適な実施形態を、図面を参照しながら詳細に説明する。尚、以下に示す実施形態は、本発明の単なる一例であって、当業者であれば、適宜設計変更可能である。
【００２３】
図１は、本発明の偽造防止体１の基本構成例を示す断面図である。ここでは、可逆性示温材料は、実質的に透明なプラスチック中に練り込まれた状態で保持されており、偽造防止媒体１の可逆性示温材料含有基材１０として設けられている。
【００２４】
前記可逆性示温材料含有基材１０を間に挟むように、第１の光学効果層２０と第２の光
学効果層３０とが設けられている。
【００２５】
ここで、可逆性示温材料含有基材１０に用いられるプラスチック素材としては、ポリエチレン、ポリプロピレンなどのポリオレフィン系樹脂、ポリエチレンテレフタレート、ポリエチレンナフタレートなどのポリエステル系樹脂、ポリカーボネート樹脂、アクリル系樹脂、塩化ビニル、塩化ビニル−酢酸ビニル共重合体などのビニル系樹脂、トリアセチルセルロースなどのセルロース系樹脂、ポリビニルアルコールなどの公知各種素材を用いることができる。
【００２６】
また、可逆性示温材料としては、公知の材料を用いることができる。例えば、（イ）電子供与性呈色性有機化合物、（ロ）フェノール性水酸基を有する化合物およびそれらの金属塩、カルボン酸類、カルボン酸塩、酸性リン酸エステル類などからなる顕色剤、（ハ）前記（イ）と（ロ）との呈色反応が生じる温度を既定する材料などからなる可逆性示温材料などが挙げられる。
【００２７】
電子供与性呈色性有機化合物としては、一般にフルオラン類を始めとして、ジフェニルメタンフタリド類、インドリルフタリド類、フェニルインドリルフタリド類、ジフェニルメタンアザフタリド類、フェニルインドリルアザフタリド類、スチリノキノリン類、ジアザローダミンランクトン類などの各種、化合物を用いることができる。
【００２８】
また、顕色剤としては、モノフェノール類やポリフェノール類、これらの各種誘導体などをはじめ、これらフェノール系水酸基を有する化合物のナトリウム、カリウム、リチウム、カルシウム、亜鉛、アルミニウム、マグネシウム、ニッケル、コバルト、錫、銅、鉄などの金属塩などを例示することができる。
【００２９】
また、カルボン酸類としては、マレイン酸、フマール酸、安息香酸、トルイル酸、クロロ安息香酸、エトキシ安息香酸、没食子酸、ナフトエ酸、フタル酸、酢酸、プロピオン酸、吉草酸などを例示することができ、これらの金属塩を用いても良い。
【００３０】
更には、酸性リン酸エステル類としては、メチルアシッドホスフェート、エチルアシッドホスフェート、２−エチルヘキシルアシッドホスフェート、ｎ−オクチルアシッドホスフェートなどの各種化合物を例示することができる。
【００３１】
また、（ハ）前記（イ）と（ロ）との呈色反応が生じる温度を既定する材料としては、アルコール類を始めとして、炭化水素類、ハロゲン化炭化水素類、スルフィド類、エーテル類、ケトン類、エステル類、酸アミド類、ワックス類などの各種材料を用いることができる。
【００３２】
また、これらの材料の他に、光安定剤や消色促進剤をはじめ、各種添加剤が添加されてあっても良い。
【００３３】
これらの材料からなる可逆性示温材料は、常温では発色状態であり、体温などによって加温されることにより、無色状態となることが望ましい。
【００３４】
また、可逆性示温材料としては、これら（イ）、（ロ）、（ハ）などの各種材料をマイクロカプセル中に封入して用いることが望ましい。
【００３５】
マイクロカプセル化については、従来から公知の界面重合法、ｉｎ  Ｓｉｔｕ重合法、液中硬化被膜法、水溶液からの相分離法、有機溶媒からの相分離法、融解分散冷却法、気中懸濁被膜法、スプレードライング法などの各種手法を用いることができる。
【００３６】
但し、マイクロカプセルの被膜材料としては、耐熱性の高い材料や硬化型の材料を用いることが望ましい。
【００３７】
このようにして得られた、可逆性示温材料と前記プラスチック材料とを混練し、製膜することにより、可逆性示温材料含有基材１０を得ることが出来る。このような可逆性示温材料を内包するプラスチック基材は、一般に入手が困難であり、偽造防止等のセキュリティ性の高い用途においては有利であると言えるが、前記プラスチック素材のみからなる基材シートのいずれかの面または両面上に、可逆性示温材料をインキ化し、全面またはパターン状に塗布したものを用いても良い。
【００３８】
また、可逆性示温材料含有基材１０は、その両面またはいずれか片方の面上に、紫外線吸収剤などを含む耐光性層の設置や、易接着処理などの各種処理が施されていても良く、
更には、隠蔽層や、用途に応じた各種印刷層が設けられていても何ら問題はない。
【００３９】
（第一の構成）
＜実施例１、実施例２  参照＞
図２は、本発明の偽造防止媒体１の一つの構成例を示す断面図である。
【００４０】
第１の光学効果層２０として、回折格子構造を設けた凹凸構造形成層２０２上に凹凸構造形成層２０２とは屈折率のことなる誘電体層２０３を設けた回折構造形成体を転写箔化し、可逆性示温材料含有基材１０に転写した構成を例示しているが、体積ホログラムを設けてあっても良い。
【００４１】
第１の光学効果層２０として、回折構造形成体を用いる際の前記回折構造形成体の典型的な作製方法を以下に記載する。
【００４２】
回折構造形成体は、例えば、フォトリソグラフィを利用して製造した原版（母型）から複製することにより得られる。例えば、一方の主面に電子線レジストを塗布した平板状のガラス基板をＸＹステージ上に載置し、コンピュータ制御のもとでステージを移動させながら電子線レジストに電子線を照射することにより、電子線レジストをパターン露光する。その後、現像プロセスによって電子線レジスト上に回折格子の凹凸構造を形成する。また、電子線レジストに替えてフォトレジストを用い、電子線に替えてレーザー光線を利用することもできる。
【００４３】
これらの方法により、回折格子を備えた原版を得る。そして、電鋳やメッキ等の方法により金属製のスタンパを作製する。次いで、この金属製スタンパを型として用いて、回折格子表示体を構成する回折格子を転写、複製する。
【００４４】
具体的には、まず、ポリエチレンテレフタレート（ＰＥＴ）、ポリエチレンテレフタレート（ＰＥＮ）やポリカーボネート（ＰＣ）などからなるフィルム又はシート状の薄い光透過性の基材上に、剥離層２０１ならびに熱可塑性樹脂または熱硬化製樹脂、または光硬化性樹脂などの合成樹脂からなる凹凸構造形成層２０２を塗布する。次いで、塗膜に金属製スタンパを密着させ、この状態で樹脂層に熱又は光を与える。樹脂が硬化した後、硬化した樹脂から金属製スタンパを剥離することにより、回折格子の凹凸形状が転写された凹凸構造形成層２０２が得られる。
【００４５】
また、凹凸構造形成層２０２に設けられた回折格子に追従するように誘電体層２０３が形成される。誘電体層２０３は、凹凸構造形成層２０２とは屈折率の異なる実質的に透明な誘電体からなる層であり、硫化亜鉛や酸化チタン、酸化ケイ素、フッ化マグネシウムなどの各種材料を真空蒸着法やスパッタリング法などの公知な気相堆積法を用いて形成する
ことができる。
【００４６】
更に、誘電体層２０３上に、アクリル系樹脂、ポリエステル系樹脂、塩化ビニル−酢酸ビニル共重合体樹脂、エチレン−アクリル酸エステル共重合体樹脂、エチレン−メタクリル酸エステル共重合体樹脂、ポリアミド系樹脂、ポリオレフィン系樹脂、塩素化ポリオレフィン系樹脂、エポキシ系樹脂、ウレタン系樹脂などの各種樹脂の単独または２種以上の混合物からなる接着層２０４を塗布し、可逆性示温材料含有基材１０に対し、任意の形状に加工された熱板などを用いて、熱転写することによって、第１の光学効果層２０を得ることができる。
【００４７】
ここで、接着層２０４には、シリカやタルクなどのフィラー類が添加されてあっても良く、更には、誘電体層２０３と接着層２０４との層間に紫外線吸収層や易接着層などの中間層や印刷層などが設けられていても良い。
【００４８】
図２では、第２の光学効果層３０として、金属光沢層３０１と隠蔽層３０２とが設けられているが、墨インキ層が単独で設けられていても良く、また図２の金属光沢層３０１の代わりとして、墨インキ層が用いられた積層構成で設けられてあっても良い。
【００４９】
ここで、金属光沢層３０１は、各種金属光沢インキを用いて公知の印刷法により設けても良く、あるいはアルミなどの金属箔押しなどによって形成されても良い。
【００５０】
隠蔽層３０２は、酸化チタンや沈降性硫酸バリウムなどの白色顔料を含むインキを塗布することで、形成することができ、隠蔽層３０２の表面に絵柄や文字などの任意の模様が印刷などによって設けられていても良い。更には、隠蔽層３０２は、必ずしも設けられていなくても良い。
【００５１】
図３は、上述の様にして得られた偽造防止媒体１の検証例を示した図である。
【００５２】
ここで、可逆性示温材料含有基材１０で用いられている可逆性示温材料は、通常状態で着色しているが、色相は黒以外であることが望ましい。
【００５３】
これにより、通常状態において、回折格子からなる模様があることは認識されるものの、詳細な絵柄を明確に認識することが難しい状態となる。
【００５４】
続いて、偽造防止媒体１に対し、手のひらや呼気などの体温等を用いて、熱を加えることにより、可逆性示温材料は無色となり、可逆性示温材料含有基材１０を透かして、第２の光学効果層３０が現れるため、黒色あるいは金属光沢上に設けられた回折格子構造体を観察することができる事となる。
【００５５】
よって、回折格子からなる模様の視認性が向上し、より明確に回折格子からなる模様を認識することが可能となる。
【００５６】
（第二の構成）
＜実施例３〜実施例６  参照＞
図４は、第１の光学効果層２０として、前述の第一の構成と同様に誘電体層２０３を有する回折格子構造体が設けられており、第２の光学効果層３０として、金属反射層３０５を有する凹凸構造形成体Ａが設けられた例を示している。
【００５７】
凹凸構造形成体Ａは、前記回折格子構造体における凹凸構造形成層３０４に凹凸形状を設けるまでの工程については、同様の方法によって作製することができる。
【００５８】
凹凸構造形成層３０４にスタンパを用いて凹凸形状を形成した後、金属反射層３０５として、アルミ、銅、金、銀、ニッケルなどの各種金属を蒸着法やスパッタリング法などの公知気相堆積法を用いて形成することができる。
【００５９】
その後、金属反射層３０５上に、クリル系樹脂、ポリエステル系樹脂、塩化ビニル−酢酸ビニル共重合体樹脂、エチレン−アクリル酸エステル共重合体樹脂、エチレン−メタクリル酸エステル共重合体樹脂、ポリアミド系樹脂、ポリオレフィン系樹脂、塩素化ポリオレフィン系樹脂、エポキシ系樹脂、ウレタン系樹脂などの各種樹脂の単独または２種以上の混合物からなる接着層３０６を塗布して、凹凸構造形成体Ａ（転写箔）構成を得ることができる。
【００６０】
ここで、接着層３０６には、シリカやタルクなどのフィラー類が添加されてあっても良く、更には、金属反射層３０５と接着層３０６との層間に紫外線吸収層や易接着層などの中間層や印刷層などが設けられていても良い。
【００６１】
この様にして得られた凹凸構造形成体Ａ（転写箔）を用いて、可逆性示温材料含有基材１０に対し、任意の形状に加工された熱板などを用いて、熱転写することによって、第２の光学効果層３０を得ることができる。
【００６２】
これにより、通常状態では、第１の光学効果層側２０からの観察では、透明な誘電体層２０３を有する回折構造体の観察ならびに、第１の光学効果層２０の下地となる可逆性示温材料含有基材１０の色調を観察することが可能となり、裏返して第２の光学効果層３０側からの観察では、金属反射層３０５を有し、第１の光学効果層２０とはデザインの異なる回折格子模様等を観察することができる。
【００６３】
次に、偽造防止媒体１を手のひらや呼気等の熱で加温することにより、可逆性示温材料含有基材は無色となり、第１の光学効果層２０側からの観察では、第２の光学効果層３０が有する金属反射層３０５の効果により、より明確に第１の光学効果層の模様を観察することが可能となると同時に、第２の光学効果層３０に設けられた模様も観察されることから、それらの組合せによって、新たな模様を表示することが可能となる。
【００６４】
また、第２の光学効果層３０に光変調機能を持たせた回折格子とすることにより、第１の光学効果層２０を加温後に観察した際に、新たな光学効果を発現させることが可能となる。
【００６５】
また、第２の光学効果層３０の凹凸構造形成層３０４に形成される凹凸構造は、必ずしも長さを有する溝構造からなる回折格子構造である必要はなく、図５に示すような凸部４１０または凹部構造が形成されてあってもよい。
【００６６】
このような凸または凹構造は、第一の構成で示したようなフォトリソグラフィを用いて作製したスタンパを活用することによって、形成することが可能である。
【００６７】
凸部または凹部に用いられる形状としては、例えば、円錐状、角錐状、楕円錐状、円柱状もしくは円筒状、角柱状もしくは角筒状、截頭円錐状、截頭角錐状、截頭楕円錐状、円柱もしくは円筒に円錐を接合した形状、角柱もしくは角筒に角錐を接合した形状、半球、半楕円体、弾丸型、おわん型をした形状等を挙げることができる。
【００６８】
特に、凹凸構造形成層に形成される複数の凹部または凸部の断面はテーパー形状であることが好ましい。複数の凹部または凸部の断面がテーパー形状であると金属性のスタンパと樹脂との離型性が高く、量産性に優れているためである。さらに、複数の凹部または凸
部の断面がテーパー形状である場合、複数の凹部または凸部の断面が矩形状のものより良好な低反射性、低散乱性を得ることができる。
【００６９】
ここで、テーパー形状とは、凹部または凸部の基材表面に対して平行な断面積が、凹部または凸部の基端から先端に行くに従い減少するように形成されている場合をいう。
【００７０】
図５に示す様に、凹凸構造形成部４００において、隣接する凹部または凸部の中心間距離が一定である時、図６に示すように、この凹凸構造形成部４００に光を照射すると、凹凸構造形成部４００は、入射光４０１の進行方向に対して、特定の方向に回折光を射出する。
【００７１】
一般的に回折光に関しては、以下の式で表すことができる。
【００７２】
ｄ（ｓｉｎα±ｓｉｎβ）＝ｎλ  …  （１）
この等式（１）において、ｄは凹部または凸部の中心間距離を表し、λは入射光および回折光の波長を表している。また、αは入射光の入射角を、βは回折光の射出角を表しており、ｎは次数であり、最も代表的な回折光は、１次回折光であることから、ｎ＝１と考えることができる。
【００７３】
ここで、入射角αは、０次回折光すなわち正反射光の射出角と同じと考えることができ、また、α、βは、表示体に対する法線方向すなわち、図４のＺ軸から時計回りの方向を正方向とする。
よって、等式（１）は以下の式となる。
【００７４】
ｄ（ｓｉｎα−ｓｉｎβ）＝λ  …  （２）
従って、凹部または凸部の中心間距離ｄと、入射角すなわち０次回折光の射出角αを一定とした時、等式（２）から明らかなように、１次回折光４０３の射出角βは、波長λに応じて変化する。
すなわち、凹凸構造形成部４００は分光器としての機能を有している。従って、照明光が白色光である場合、凹凸構造形成部４００の観察角度を変化させると、観察者が知覚する色が変化することとなる。
【００７５】
また、或る観察条件のもとで観察者が知覚する色は、凹部または凸部の中心間距離ｄに応じて変化する。一例として、凹凸構造形成部４００が、その法線方向に１次回折光４０３を射出するとする。すなわち、１次回折光４０３の射出角βは、０°であるとする。そして、観察者は、この１次回折光を知覚するとする。この時の０次回折光４０２の射出角をαＮとすると、等式（２）は、下記の等式（３）へと簡略化することができる。
【００７６】
ｄ＝λ／ｓｉｎαＮ  …  （３）
等式（３）から明らかなように、法線方向からの観察者に対し、特定の色を知覚させるには、その色に対応した波長λと照明光の入射角｜αＮ｜と中心間距離ｄとを、それらが等式（３）に示す関係を満足するように設定すれば良い。
【００７７】
ここで、ｄを４００ｎｍ以下という微細な構造とすることで、入射光４０１に対する正反射光４０２の反射率を著しく低減させることができ、また、構造の周期性により入射光４０１の入射角度によっては可視光の１次回折光４０３を特定方向に発生させることができる。
【００７８】
第２の光学効果層にこの様なテーパー形状の凹凸構造を設けることにより、法線方向からなの観察では、殆ど黒色として認識されることから、第一の構成で説明した第２の光学
効果層に墨インキを用いた場合と同様の効果が得られる。
【００７９】
さらには、通常のホログラム等とは異なる特殊な角度から第２の光学効果層を観察した場合にのみ、１次回折光４０３が観察されることから、墨インキ層の場合に比べて、より高い偽造防止効果を有していると言える。
【００８０】
更には、第２の光学効果層３０の金属反射層３０５を部分的に除去するデメタライズ処理がなされてあっても良い。
【００８１】
デメタライズ処理の方法としては、マスク印刷層などを用いてパターニングした後、アルカリ性溶液あるいは酸性溶液によってエッチングを行う化学エッチング法あるいは、水溶性樹脂からなるインキによってレリーフ構造形成層１０２上にパターン印刷を施した後、蒸着法あるいはスパッタリング法等の気相堆積法により光反射層を設け、その後水溶性樹脂も含めて水洗処理することによる水性エッチング法などの一般的な方法や、予め凹凸形状の深さや幅、方向性等を制御して設けた後、金属反射層３０５を設け、その後、珪素酸化物（ＳｉＯｘ  １＜ｘ＜２）やフッ化マグネシウムなどの薄膜を形成してエッチングすることにより、凹凸形状に応じて部分的に金属反射層を除去する方法（後程、詳述する）などが挙げられる。
【００８２】
上述のようなデメタライズ処理により、通常の反射光による観察では確認できない微細なドットパターン状に金属反射層を除去することもでき、これにより、図７に示すように、可逆性示温材料含有基材１０を加温して、透過光による観察を実施した時のみ、潜像を確認することが可能となる。
【００８３】
ここで、ドットパターンとは必ずしも円形である必要はなく、楕円、三角や四角、五角形などの多角形、星型や文字、数字などの任意の形状を用いることができる。
【００８４】
（第三の構成）
＜実施例７、実施例８  参照＞
図８は、第１の光学効果層２０の別の例を示す平面図である。図８では、デメタライズ処理された金属反射層２０５を有する凹凸構造形成体Ｂが第１の光学効果層２０として用いられている例を示している。
【００８５】
デメタライズ処理の方法については、先に説明した手法などを用いて実施することができる。
【００８６】
図９は、図８におけるＡ−Ａ切断面の例を示す断面図である。ここでは、マスク層２０７をグラビア印刷やオフセット印刷、スクリーン印刷、フレキソ印刷などの公知印刷手法を用いて形成した後、アルカリ溶液などによる化学エッチングを施した例を示している。
【００８７】
ここで、マスク層２０７並びに金属反射層２０５の少なくとも一部は、規則的に配列された網点状や直交格子状、あるいは万線状に設けられている。
【００８８】
このような構成の凹凸構造形成体Ｂは、先に説明した凹凸構造形成体Ａの作製方法と同様の手法を用いることにより、作製することが可能である。
【００８９】
これに対し、第２の光学効果層３０は、前記凹凸構造形成体Ｂの少なくとも一部に形成された、網点状や直交格子状、あるいは万線状の金属反射層とモアレ現象を発生するように配列された網点状や直交格子状、あるいは万線状の墨インキ層などの印刷層として設けられている。
【００９０】
ここで、墨インキ層などの印刷層の作製方法については、オフセット印刷、グラビア印刷、スクリーン印刷、フレキソ印刷など、公知印刷技術を用いて作製することができる。
【００９１】
これにより、通常状態では、第１の光学効果層２０側から観察すると回折格子模様２１やデメタライズ処理された金属反射層２０５からなる模様を観察できるだけであるが、可逆性示温材料含有基材１０を手のひらや呼気などによって加温することにより、前記可逆性示温材料含有基材１０が無色化され、可逆性示温材料含有基材１０を透かして第２の光学効果層３０が出現することにより、モアレによるパターンが現れ、認識することが可能となる。
【００９２】
この時、観察者は、偽造防止媒体１を透過光によって、観察することで、より明確なモアレによるパターンを認識することが可能となる。図１０は、このようにして観察されるモアレ画像２２の例を示す平面図である。
【００９３】
ここで、第２の光学効果層３０は、印刷層の他にも、凹凸構造形成層３０４に凹凸構造を設け、この表面に金属反射層３０５を設けた凹凸構造形成体であって、前記金属反射層３０５が、前記凹凸構造体Ｂの少なくとも一部に設けられた、規則的に配列された網点状や直交格子状、あるいは万線状の金属反射層２０５とモアレ現象を発生するように配列されたドット状や直交格子状、あるいは万線状の金属反射層３０５が設けられた凹凸構造形成体Ｃであっても良い。
【００９４】
凹凸構造形成体Ｃの作製方法は、前記第二の構成における凹凸構造形成体Ａと同様の手法によって、作製することができる。
【００９５】
これにより、通常環境下において、第１の光学効果層２０側から観察した場合には、凹凸構造体Ｂに形成された凹凸構造に起因する回折格子模様などの模様が確認され、裏返して第２の光学効果層３０側から観察した場合には、凹凸構造Ｃに形成された凹凸構造に起因する回折格子模様などの模様が確認される。
【００９６】
すなわち、通常環境下において、デザイン性に優れた異なる模様の表示が可能となる。
【００９７】
次いで、偽造防止体１を手のひらや呼気などによって加温することにより、可逆性示温材料含有基材１０が無色化し、基材を透かして観察することにより、モアレ画像２２を観察することが可能となる。
【００９８】
（第四の構成）
＜実施例９  参照＞
図１１は、偽造防止媒体１の別の構成の例を示す断面図である。図１１では、第１の光学効果層２０として、偏光子層２５０が設けられており、第２の光学効果層３０として、液晶層３５０が設けられた構成例を示している。
【００９９】
偏光子２５０は、二色性色素を一定方向に配列させたものであり、具体的には延伸されたポリビニルアルコールなどの樹脂フィルムに二色性色素を染色、すなわち吸着配向させるといった手法がある。
【０１００】
別の手法として、ネマチック液晶やスメクチック液晶などからなる重合性液晶中に二色性色素を添加し、液晶材料のメソゲン基を一定方向に配向させ、硬化等によって固定化する事により偏光子を得る手法などがある。
【０１０１】
ポリビニルアルコールなどの樹脂フィルムを染色して偏光フィルムを作製する場合の二色性色素の例としては、一般に直接染料を挙げることができる。
【０１０２】
具体的には、C.I.Direct Orange 39、C.I.Direct Blue 1、C.I.Direct Violet 9、C.I.Direct Red 81などといった直接染料を例としてあげることができる。
【０１０３】
また、液晶材料に添加する、いわゆるゲスト−ホスト型の二色性色素としては、アゾ色素、アントラキノン色素、ジオキサジン色素などを例としてあげることができるが、これらに限定されるものではない。
【０１０４】
本発明では、必ずしも偽造防止体１の全面に偏光子を設ける必要がなく、フィルム化された偏光子をカットして偽造防止体１に貼付する手法であっても問題はないが、偏光子のインキ化や転写箔化等によって、偽造防止体１に対し部分的に設けることが望ましいと言える。
【０１０５】
ゲスト−ホスト型の二色性色素を用いた偏光子を作製する場合には、紫外線などの放射線によって硬化することが可能なネマチック液晶やスメクチック液晶といった液晶材料のメソゲン基を一定方向に配向させる必要がある。
【０１０６】
液晶材料のメソゲン基を配向させる手法としては、一般にラビング法や液晶材料の塗布面に、一定方向に配列した微細な凹部を設ける方法、また光配向法などの手法を用いることができる。
【０１０７】
ラビング法では、配向層として、ポリイミド層又はポリビニルアルコール層などのポリマー層を形成し、その表面をラビング布で擦る。液晶材料のメソゲン基は、ラビング布で擦った方向、すなわち、ラビング方向に配向する。
【０１０８】
前記一定方向に配列した微細な凹部を設ける方法では、例えば、フォトリソグラフィを利用して製造した原版（母型）から複製することにより熱可塑性樹脂や熱硬化樹脂、紫外線硬化樹脂等の配向層となる塗膜表面に凹部を形成し、その表面に液晶材料を塗布することによって、液晶材料のメソゲン基を配向させることができる。
【０１０９】
また、光配向法では、塗膜に偏光などの異方性を有する光を照射して、膜内の分子の再配列又は化学反応を誘起する。例えば、アゾベンゼン誘導体の光異性化、桂皮酸エステル、クマリン、カルコン、及びベンゾフェノンなどの誘導体の光二量化又は架橋、並びにポリイミドなどの光分解を生じさせるといった手法により、配向層となる塗膜に異方性を付与する。
【０１１０】
上述の様にして得られた偏光子を熱転写などによって、偽造防止体１の表面に設けることにより、偏光子層２５０を得ることができる。
【０１１１】
ここで、偏光子層２５０は、二色性色素を含む液晶材料層の他にも、耐摩性保護層、紫外線吸収層、配向層、ＯＶＤ（Optical Variable Device）層、中間層、接着層などの種々機能層を含んでいてもなんら問題ない。
【０１１２】
第２の光学効果層３０である液晶材料層３５０は、偽造防止体１の検証作業時の視認性の容易さを考慮し、液晶材料のメソゲン基が、２方向以上の複数の方向に配向されている事が望ましい。
【０１１３】
液晶材料のメソゲン基を配向させる手法としては、上述の方法を用いることができるが、ラビング法では、任意の方向に配向方向を設定することが困難である。
【０１１４】
よって、一定の方向に凹部を設けた配向領域１とそれとは別の方向に凹部を設けた配向領域２を少なくとも含む配向膜を用いるか、あるいは光配向膜に対し、２種以上の異なる方向に調整された偏光光がマスク版を介して照射された配向膜を用いることが望ましい。
【０１１５】
この時、２方向以上の配向方向は、互いに直交する方向を含むことが望ましく、更には、この配向方向の内、いずれか一つが前記偏光子層２５０の配向方向と同じであることが望ましい。
【０１１６】
また、液晶材料層３５０は、前記偏光子層２５０と反対側の面上に、別の偏光子層を設けても良いが、全体の膜厚が増すことや、コスト面などを考慮すると、液晶材料層３５０中に二色性色素を含んでいることが望ましい。
【０１１７】
更に、液晶材料層３５０は、耐摩性保護層、紫外線吸収層、配向層、ＯＶＤ（Optical Variable Device）層、中間層、接着層などの種々機能層を含んでいてもなんら問題ない。
【０１１８】
図１２は、図１１の偽造防止体１の検証方法の例を示す概念図である。偽造防止体１を手のひらや呼気などによって加温し、可逆性示温材料含有基材１０を無色化した後、透過光観察することにより、液晶材料層３５０中の２方向以上に配向されたメソゲン基によって形成されている潜像を確認することができる。
【０１１９】
（第五の構成）
＜実施例１０  参照＞
第五の構成は、第１の光学効果層２０として、ワイヤグリッドあるいは、表面に微細な凹凸構造を有する凹凸構造形成層と前記凹凸構造を有する面上の少なくとも一部において、前記凹凸構造に応じて、微細な万線状に金属反射層を除去してなる凹凸構造形成体Ｄからなっている。
【０１２０】
凹凸構造形成体Ｄは、金属反射層の一部がデメタライズされた構成となっているが、先に記述した水性エッチング法や化学エッチング法では、通常の印刷工程を含むため、偏光性を示すことができる微細な形状に金属反射層を除去することは、困難である。
【０１２１】
図１３は、第１の光学効果層２０として、凹凸構造形成体Ｄを用いた場合の例を示す平面図である。
【０１２２】
凹凸構造形成体Ｄを作製するためには、まず電子線レジストに対し、電子線を照射してパターンを形成するフォトリソグラフィを利用して製造した原版（母型）から複製したスタンパを用いて、基材上に塗布した凹凸構造形成層２０２に凹凸構造を形成する。
【０１２３】
この時、凹凸構造形成層２０２を塗布した基材の搬送方向をｙとすると、ｙの方向から左右に１０度までの方向に延在している凹凸構造を有する第１領域Ｒ１とｘの方向から左右に６５度までの方向に延在している凹凸構造を有する第２領域Ｒ２とを設ける。
【０１２４】
その後、蒸着法などの気相堆積法により、アルミニウムなどの金属反射層２０５を設ける。この時の凹凸構造形成層２０２を設けた基材の搬送方向は、同じくｙ方向とする。
【０１２５】
続いて、同じくｙ方向への基材搬送を実施しながら、珪素酸化物（ＳｉＯｘ  １＜ｘ＜２）の斜方蒸着を実施して、珪素酸化物層２０８を形成する。
【０１２６】
その後、アルカリ性溶液等によるエッチングを実施することにより、図１４に示す断面図のように、第１領域Ｒ１の金属反射層２０５と珪素酸化物層２０８とが除去され、第２
領域Ｒ２にのみ金属反射層２０５および珪素酸化物２０８が形成される。
【０１２７】
この様にして、微細な万線状の金属反射層を有する凹凸構造形成体Ｄを作製することができる。
【０１２８】
また、万線は、必ずしも連続した直線である必要はなく、破線や図１５に示すような長さを有し、長さ方向が一定方向に整列したランダムなパターン構造であってもよい。
【０１２９】
ここで、凹凸構造形成体Ｄは、剥離層、紫外線吸収層、中間層、接着層などの各種機能層を設けられていてもなんら問題はない。
【０１３０】
これに対し、第２の光学効果層３０は、第四の構成で詳述した液晶材料層３５０からなっており、偽造防止媒体１を手のひらや呼気などによって加温することにより、可逆性示温材料含有基材が無色化し、透過光で観察することにより、前記液晶材料層３５０に形成されている潜像を観察することが可能となる。
【０１３１】
（第六の構成）
＜実施例１１  参照＞
第１の光学効果層２０は、第五の構成と同様に、ワイヤグリッド、あるいは凹凸構造形成体Ｄが設けられている。但し、前記ワイヤグリッド、あるいは凹凸構造形成体Ｄは、２つ以上の偏光方向を有していることが望ましい。
【０１３２】
これに対し、第２の光学効果層３０は、前記第１の光学効果層に設けられた偏光方向と異なる方向の偏光特性を有するワイヤグリッドを少なくとも一部に有する光学効果層、あるいは表面に凹凸構造を有する凹凸構造形成層と前記凹凸構造を有する面上の少なくとも一部において、前記凹凸構造に応じて、微細な万線状の金属反射層除去部がパターンを形成してなる凹凸構造形成体Ｅのいずれかが形成されている。
【０１３３】
また、第２の光学効果層においても、ワイヤグリッドあるいは凹凸構造形成体Ｅが、２つ以上の偏光方向を有していることが望ましい。
【０１３４】
また、凹凸構造形成体Ｅは、第五の構成における凹凸構造形成体Ｄと同様の手法により作製することができる。
【０１３５】
図１６は、第１の光学効果層２０に設けられた偏光方向パターン例（ａ）と第２の光学効果層３０に設けられた偏光方向パターン例（ｂ）並びに、加温時の透過光による観察（Ｃ）によって、観察される組合せ潜像画像８０の例が示されている。
【０１３６】
図に示すように、第１の光学効果層２０並びに第２の光学効果層に設けられた偏光方向の異なるパターンがそれぞれ組み合わさる事により、新たな画像を観察することが可能となる。
【０１３７】
以上のように、本発明の技術を用いることにより、手のひらや呼気などによる加温という簡単な操作によって、誰でも簡単に、明確な真贋判定が可能な偽造防止媒体を提供することができる。
【実施例】
【０１３８】
本発明の各構成について、実際の構成例と検証時の目視効果について、表１にまとめて示す。
【０１３９】
【表１】
2017189888.tif 000003
【０１４０】
表１に示す通り、本発明における各構成の偽造防止媒体を用いることにより、加温という極めて簡便な検証手段により、目視による明確な変化が得られることから、一般ユーザーであっても、簡単に真贋判定を実施することが可能となる。
【符号の説明】
【０１４１】
１      …  偽造防止媒体
１０    …  可逆性示温材料含有基材
２０    …  第１の光学効果層
２０１  …  剥離層
２０２  …  凹凸構造形成層
２０３  …  誘電体層
２０４  …  接着層
２０５  …  金属反射層
２０７  …  マスク層
２０８  …  珪素酸化物層
２１    …  回折格子模様
２２    …  モアレ画像
２５０  …  偏光子層
３０    …  第２の光学効果層
３０１  …  金属光沢層
３０２  …  隠蔽層
３０３  …  剥離層
３０４  …  凹凸構造形成層
３０５  …  金属反射層
３０６  …  接着層
３５０  …  液晶材料層
４００  …  凹凸構造形成部
４０１  …  入射光
４０２  …  正反射光または０次回折光
４０３  …  １次回折光
４１０  …  凸部
６０    …  光源
７０    …  観察者
Ｒ１    …  第１領域
Ｒ２    …  第２領域
８０    …  組合せ潜像画像
【図１】
2017189888.tif 000004
【図２】
2017189888.tif 000005
【図３】
2017189888.tif 000006
【図４】
2017189888.tif 000007
【図５】
2017189888.tif 000008
【図６】
2017189888.tif 000009
【図７】
2017189888.tif 000010
【図８】
2017189888.tif 000011
【図９】
2017189888.tif 000012
【図１０】
2017189888.tif 000013
【図１１】
2017189888.tif 000014
【図１２】
2017189888.tif 000015
【図１３】
2017189888.tif 000016
【図１４】
2017189888.tif 000017
【図１５】
2017189888.tif 000018
【図１６】
2017189888.tif 000019